(57)【要約】      （修正有）【課題】疲労強度を安価に且つ安定して向上することができる回し溶接継手および回し溶接方法を提供する。【解決手段】ガセット２が主板１に当接する矩形当接面の短辺に沿って第１溶接ビード３ａを形成し、さらに第１溶接ビードを矩形当接面の短辺の両側から主板上に延伸して形成し、次いで、矩形当接面の長辺に沿って第２溶接ビード３ｂならびに第３溶接ビード３ｃを形成し、さらに第２溶接ビードならびに第３溶接ビードを第１溶接ビードに被せて且つ第１溶接ビードを超えて主板上へ延伸して形成し、主板上の第２溶接ビードと第３溶接ビードとの間隔を10.0mm以下とする。【選択図】図１
2018158380.tif 000002
【特許請求の範囲】
【請求項１】
ガセットを主板に回し溶接して接合することによって得られる回し溶接継手であって、前記ガセットが前記主板に当接する矩形当接面の短辺に沿って形成され且つ前記矩形当接面の前記短辺の両側から前記主板上に延伸して形成される第１溶接ビードと、前記矩形当接面の長辺に沿って形成され且つ前記第１溶接ビードに被せて前記主板上へ延伸して形成される第２溶接ビードならびに第３溶接ビードと、を有し、前記主板上の前記第１溶接ビードを超えて延伸する前記第２溶接ビードと前記第３溶接ビードとの間隔Ｍが10.0mm以下であることを特徴とする回し溶接継手。
【請求項２】
前記矩形当接面の前記短辺の長さが10.0mm以下である場合に、前記間隔Ｍが前記短辺の長さ以下であることを特徴とする請求項１に記載の回し溶接継手。
【請求項３】
前記間隔Ｍが０mm超えであることを特徴とする請求項１または２に記載の回し溶接継手。
【請求項４】
前記矩形当接面の前記短辺の両側から前記主板上に延伸した前記第１溶接ビードの部位全体に、前記第２溶接ビードおよび前記第３溶接ビードを被せてなることを特徴とする請求項１〜３のいずれか一項に記載の回し溶接継手。
【請求項５】
前記主板の応力拡大係数範囲ΔＫが15MPaｍ1/2である場合に、前記主板の疲労亀裂伝播速度が1.75×10-8ｍ／cycle以下であることを特徴とする請求項１〜４のいずれか一項に記載の回し溶接継手。
【請求項６】
ガセットを主板に回し溶接で接合する回し溶接方法において、前記ガセットが前記主板に当接する矩形当接面の短辺に沿って第１溶接ビードを前記矩形当接面の前記短辺の両側から前記主板上に延伸して形成し、次いで、前記矩形当接面の長辺に沿って第２溶接ビードならびに第３溶接ビードを前記第１溶接ビードに被せて且つ前記第１溶接ビードを超えて前記主板上へ延伸して形成し、前記主板上の前記第２溶接ビードと前記第３溶接ビードとの間隔Ｍを10.0mm以下とすることを特徴とする回し溶接方法。
【請求項７】
前記矩形当接面の前記短辺の長さが10.0mm以下である場合に、前記間隔Ｍを前記短辺の長さ以下とすることを特徴とする請求項６に記載の回し溶接方法。
【請求項８】
前記間隔Ｍを０mm超えとすることを特徴とする請求項６または７に記載の回し溶接方法。
【請求項９】
前記矩形当接面の前記短辺の両側から前記主板上に延伸した前記第１溶接ビードの部位全体に、前記第２溶接ビードおよび前記第３溶接ビードを被せることを特徴とする請求項６〜８のいずれか一項に記載の回し溶接方法。
【請求項１０】
前記回し溶接を行なうにあたって、前記主板の応力拡大係数範囲ΔＫが15MPaｍ1/2である場合に、前記主板の疲労亀裂伝播速度が1.75×10-8ｍ／cycle以下であることを特徴とする請求項６〜９のいずれか一項に記載の回し溶接方法。
【発明の詳細な説明】
【技術分野】
【０００１】
本発明は、鋼構造物を建造する際に広く採用される主板とガセットとの回し溶接の技術に関し、詳しくは優れた疲労特性が要求される鋼構造物（たとえば鋼橋、船舶等）に好適な回し溶接継手および回し溶接方法に関するものである。
【背景技術】
【０００２】
一般に、鋼構造物では図７に示すように、ガセット２の周囲を主板１に溶接（いわゆる回し溶接）した回し溶接継手が多数存在する。回し溶接継手においては溶接ビード３がガセット２を取り囲んでおり、その溶接ビード３に欠陥（たとえば割れ等）が発生して、溶接止端部の形状が円滑に形成されなかった場合に、溶接止端部における応力集中が生じ易くなる。その結果、回し溶接に起因する溶接残留応力と外力に起因する繰り返し応力とが重畳して疲労亀裂を発生させ、さらに、その疲労亀裂が伝播して疲労破壊を引き起こす原因となる。なお外力は、鋼構造物に外部から繰り返し作用する荷重であり、たとえば鋼構造物が鋼橋である場合は、自然の気象状況（たとえば風等）や車両の通行によって繰り返し生じる荷重であり、鋼構造物が船舶である場合は、風や波によって繰り返し生じる荷重である。
【０００３】
そして近年、鋼構造物の老朽化に伴って、疲労に起因する損傷に関する報告が増加している。そのような損傷を防止するためには、鋼構造物を定期的に検査して、損傷の進行状況を管理し、さらに、損傷の進行に応じて対策を講じる必要がある。とりわけ疲労に起因する損傷が鋼橋に発生した場合は、車両の通行を規制することによって鋼橋に作用する外力を軽減することは可能であるが、交通の渋滞や物流の遅延等を引き起こすので社会活動に多大な悪影響を及ぼす。そこで、鋼構造物の回し溶接継手における疲労特性を改善する技術が検討されている。
【０００４】
たとえば特許文献１には、ガセットが主板に当接する矩形の当接面（以下、矩形当接面という）の長辺を主板に隅肉溶接し、次いで室温まで冷却した後に、矩形当接面の角部から短辺を回し溶接することによって、継手疲労強度を安定して高める技術が開示されている。特許文献１の図１、２に開示されている通り、この技術は、矩形当接面の短辺に沿って形成される溶接ビード（以下、短辺ビードという）が、長辺に沿って形成される溶接ビード（以下、長辺ビードという）の上に被せられ、且つ、短辺ビードが長辺ビードを超えて主板上に延伸する。このように、まず長辺ビードを溶接し、その上に短辺ビードを被せて溶接すると、溶接ビードが重なる部位に隙間（すなわち主板、長辺ビード、短辺ビードで囲まれた空間）が生じ易く、応力集中に起因する疲労亀裂が容易に発生し、その疲労亀裂の伝搬を防止するのは困難である。つまり特許文献１に開示された技術では、回し溶接継手の疲労強度の大幅な向上は期待できない。
【０００５】
特許文献２には、溶接ビードのマルテンサイト変態開始温度が350℃以下である溶接材料を用いてガセットの長手方向両端部から各々伸長ビードを主板の上面に形成することによって、回し溶接継手の疲労強度を高める技術が開示されている。この技術は、高価な溶接材料を選択せざるを得ないので、回し溶接の施工コストの上昇、ひいては鋼構造物の建造コストの上昇を招く。また、溶接止端部の形状によっては疲労亀裂が発生する起点となる可能性があるので、溶接止端部の仕上げ状態に応じて疲労強度が変動する惧れがある。
【０００６】
特許文献３には、船体の溶接桁構造について側縁部の両側でやや延長させた一対の肋材付き延長ビードが記載されている。しかしながら、特許文献３には溶接順序、疲労強度向上の効果のある間隔と、それに対する効果が開示されていない。
【０００７】
特許文献４には、角回し溶接部の前まで隅肉溶接を行ない、室温まで冷却した後、角回し溶接部を（リブ板厚＋２×隅肉溶接脚長）よりも（２×隅肉溶接脚長）以上長くなるように溶接する方法が記載されている。この方法では、応力集中と引張残留応力が小さくなるものの、溶接止端部の範囲が従来の溶接継手より大きく（長く）なるため、発生・成長した疲労亀裂同士が早い段階で合体する危険性が高い。
【０００８】
特許文献５、特許文献６には、ガセットの長手方向両端部から各々伸長ビードを主板の上面に形成することにより、疲労寿命を向上させる技術が記載されている。この技術では、溶接の回し部をカバーする形で伸長ビードを形成する必要があるため、時間を要するだけでなく、溶接作業員の負担も大きい。
【０００９】
非特許文献１には、外力が溶接ビードに及ぼす影響を分散させるために、溶接ビードを延長して、継手疲労強度を改善する技術が開示されている。しかしながら外力の作用を分散させるだけでは、溶接止端部の形状に起因する疲労亀裂の発生を防止できない。しかも、疲労亀裂が発生した場合に、その疲労亀裂の伝播を防止する技術に関する記載はない。
【先行技術文献】
【特許文献】
【００１０】
【特許文献１】特開平8-19860号公報
【特許文献２】特開2013-99764号公報
【特許文献３】特開平8-155634号公報
【特許文献４】特開平8-19860号公報
【特許文献５】特開2014-233747号公報
【特許文献６】特開2012-110950号公報
【非特許文献】
【００１１】
【非特許文献１】Study on Fatigue Strength of Boxing Fillet Weldments : 2nd Report : Yasumitsu Tomita, Kiyoshi Hashimoto, Kuniteru Ichikawa, Hiroshi Yamamoto, Tetsuji Fukuoka  The Fifth International Offshore and Polare Engineering Conference, Jun 1995, Netherlands
【発明の概要】
【発明が解決しようとする課題】
【００１２】
本発明は、従来の技術の問題点を解消し、疲労強度を安価に且つ安定して向上することができる回し溶接継手および回し溶接方法を提供することを目的とする。
【課題を解決するための手段】
【００１３】
本発明者は、回し溶接継手の疲労強度を高めるために、疲労亀裂の発生および疲労亀裂の伝播を防止する技術について検討した。そして、上記で説明したような短辺ビードを長辺ビードに被せることによって生じる隙間を防止すれば、疲労亀裂の発生を防止できることが分かった。
【００１４】
次に、回し溶接の施工コストの上昇を抑制するために通常の溶接装置、溶接材料を用いて、上記の隙間の発生を防止する技術について詳細に検討した。その結果、
(A)まず短辺ビードを溶接し、次いで長辺ビードを溶接することによって、短辺ビードの上に長辺ビードを被せる、
(B)その際、既に溶接されている短辺ビードを超えて長辺ビードが延伸するように溶接する
ことによって、上記の隙間の発生を防止することが可能となり、ひいては溶接止端部の形状に関わらず疲労亀裂の発生を防止できることを見出した。さらに、
(C)短辺ビードが長辺ビードを超えない長さになるように溶接しておく
ことによって、隙間の発生を防止する効果が顕著に現われることが認められた。
【００１５】
しかも、疲労亀裂が発生した場合には、疲労亀裂の起点が２本の延伸した長辺ビードの間に存在するので、主板側に発生する疲労亀裂の伝播が２本の長辺ビードの間に制限され、ひいては疲労亀裂が広範囲に伝播するのを防止できることが判明した。
【００１６】
本発明は、このような知見に基づいてなされたものである。なお以下では、矩形当接面の短辺に沿って形成される溶接ビードを第１溶接ビードと記して、溶接ビードを形成する施工順が上記の短辺ビードとは異なることを明確にする。また、矩形当接面の長辺に沿って形成される溶接ビードを第２溶接ビードならびに第３溶接ビードと記して、溶接ビードを形成するための施工順が長辺ビードとは異なることを明確にする。
【００１７】
すなわち本発明は、ガセットを主板に回し溶接して接合することによって得られる回し溶接継手であって、ガセットが主板に当接する矩形当接面の短辺に沿って形成され且つ矩形当接面の短辺の両側から主板上に延伸して形成される第１溶接ビードと、矩形当接面の長辺に沿って形成され且つ第１溶接ビードに被せて主板上へ延伸して形成される第２溶接ビードならびに第３溶接ビードと、を有し、主板上の第１溶接ビードを超えて延伸する第２溶接ビードと第３溶接ビードとの間隔Ｍが10.0mm以下である回し溶接継手である。
【００１８】
本発明の回し溶接継手においては、矩形当接面の短辺の長さが10.0mm以下である場合に、間隔Ｍが短辺の長さ以下であることが好ましい。また、間隔Ｍを０mm超えとすることが好ましい。さらに、矩形当接面の短辺の両側から主板上に延伸した第１溶接ビードの部位全体に、第２溶接ビードおよび第３溶接ビードを被せることが好ましい。
【００１９】
また本発明は、ガセットを主板に回し溶接で接合する回し溶接方法において、ガセットが主板に当接する矩形当接面の短辺に沿って第１溶接ビードを矩形当接面の短辺の両側から主板上に延伸して形成し、次いで、矩形当接面の長辺に沿って第２溶接ビードならびに第３溶接ビードを第１溶接ビードに被せて且つ第１溶接ビードを超えて主板上へ延伸して形成し、主板上の第２溶接ビードと第３溶接ビードとの間隔Ｍを10.0mm以下とする回し溶接方法である。
【００２０】
本発明の回し溶接方法においては、矩形当接面の短辺の長さが10.0mm以下である場合に、間隔Ｍを短辺の長さ以下とすることが好ましい。また、間隔Ｍを０mm超えとすることが好ましい。さらに、矩形当接面の短辺の両側から主板上に延伸した第１溶接ビードの部位全体に、第２溶接ビードおよび第３溶接ビードを被せることが好ましい。
【００２１】
本発明においては、どのような材質の主板やガセットを用いても効果が発揮されるが、特に疲労亀裂発生初期段階での主板側における亀裂前縁の大きさを制限できることから、疲労亀裂伝播速度の低い（疲労亀裂が進展しにくい）主板を適用することによって、より一層の長寿命化が期待できる。
【００２２】
なお本発明は、鋼構造物を新たに建造する場合のみならず、老朽化した鋼構造物を補修する場合にも適用できる。
【発明の効果】
【００２３】
本発明によれば、鋼構造物を新たに建造する場合や老朽化した鋼構造物を補修する場合に、回し溶接継手の疲労強度を安価に且つ安定して向上することが可能となり、産業上格段の効果を奏する。
【図面の簡単な説明】
【００２４】
【図１】本発明に係る回し溶接継手の例を模式的に示す斜視図である。
【図２】図１に示す回し溶接継手を得るための溶接施工の手順を模式的に示す平面図である。
【図３】図２(c)を拡大して示す平面図である。
【図４】図１に示す回し溶接継手の応力分布を調査するための試験片の例を模式的に示す斜視図である。
【図５】回し溶接継手の応力分布を示すグラフである。
【図６】回し溶接継手の疲労強度を調査するための試験片の例を模式的に示す平面図である。
【図７】従来の回し溶接継手の例を模式的に示す斜視図である。
【発明を実施するための形態】
【００２５】
図１は、本発明に係る回し溶接継手の例を模式的に示す斜視図であり、図２は、その回し溶接継手を得るための溶接施工の手順を示す平面図である。なお図２において、ガセット２が主板１に当接する矩形当接面2aは、ガセット２を主板１に投影した矩形線の形状と一致する。以下では、図２(a)〜(c)の矩形線（すなわち主板１に投影されたガセット２）の形状を矩形当接面2aとして説明する。
【００２６】
本発明に係る回し溶接継手を得るにあたって、まず、図２(a)に示すように、矩形当接面2aの短辺に沿って第１溶接ビード3aを形成する。この時、第１溶接ビード3aが矩形当接面2aの短辺の両側から主板１上に延伸するように溶接を施工する。したがって第１溶接ビード3aの長さは、矩形当接面2aの短辺よりも長くなる。こうすることによって、後述する第２溶接ビード3bおよび第３溶接ビード3cを第１溶接ビード3aに被せることができる。
【００２７】
ただし、第１溶接ビード3aが長すぎて、第２溶接ビード3bおよび第３溶接ビード3cの下側から主板１上に延伸した場合は、主板１、第１溶接ビード3a、第２溶接ビード3bで囲まれた隙間、あるいは主板１、第１溶接ビード3a、第３溶接ビード3cで囲まれた隙間が生じ易く、疲労亀裂が発生し易くなる。
【００２８】
また、第１溶接ビード3aの長さが矩形当接面2aの短辺よりも短い場合は、第２溶接ビード3bおよび第３溶接ビード3cを第１溶接ビード3aに被せることができず、第１溶接ビード3aと第２溶接ビード3bの間、あるいは第１溶接ビード3aと第３溶接ビード3cの間に隙間が生じるので、疲労亀裂の発生を防止できない。
【００２９】
したがって、矩形当接面2aの短辺から主板１上に延伸した第１溶接ビード3aの部位全体に第２溶接ビード3bおよび第３溶接ビード3cを被せることができるように、第１溶接ビード3aの長さを調整して施工することが好ましい。
【００３０】
次いで、矩形当接面2aの長辺に沿って第２溶接ビード3bを形成する。こうすることによって、第２溶接ビード3bを第１溶接ビード3aに被せることができる。そして、第２溶接ビード3bを第１溶接ビード3aから更に主板１上に延伸して（すなわち第１溶接ビード3aを超えて）形成する。
【００３１】
次に、矩形当接面2aの長辺に沿って第３溶接ビード3cを形成する。こうすることによって、第３溶接ビード3cを第１溶接ビード3aに被せることができる。そして、第３溶接ビード3cを第１溶接ビード3aから更に主板１上に延伸して（すなわち第１溶接ビード3aを超えて）形成する。
【００３２】
こうして第１溶接ビード3aに第２溶接ビード3bおよび第３溶接ビード3cを被せることによって、各溶接ビード3a、3b、3cと主板１の間に隙間が生じるのを防止でき、その結果、溶接止端部の形状に関わらず疲労亀裂が発生するのを防止できる。
【００３３】
なお第２溶接ビード3b、第３溶接ビード3cについて、図２(b)(c)では、矩形当接面2aの左側の長辺に沿った溶接ビードを第２溶接ビード3bとし、右側の長辺に沿った溶接ビードを第３溶接ビード3cとしたが、左右を逆にしても問題はない。つまり、矩形当接面2aの右側の長辺に沿った溶接ビードを第２溶接ビード3bとし、左側の長辺に沿った溶接ビードを第３溶接ビード3cとしても、本発明を適用できる。
【００３４】
このような手順で各溶接ビード3a、3b、3cを形成した例（図２(c)参照）を拡大して図３に示す。主板１上に延伸した第２溶接ビード3bと第３溶接ビード3cとの間隔Ｍが大きすぎると、第２溶接ビード3bと第３溶接ビード3cの間の第１溶接ビード3aの溶接止端部に起点を持つ疲労亀裂が発生し易くなる。したがって、間隔Ｍは10.0mm以下とする。ただし、間隔Ｍが10.0mmを超えても、通常の溶接継手に比べて若干の疲労寿命向上の効果は見込まれることを付記しておく。なお矩形当接面2aの短辺の長さＱが10.0mm以下である場合には、間隔Ｍは、Ｍ≦Ｑを満たすことが好ましい。なお間隔Ｍは、第２溶接ビード3bと第３溶接ビード3cの間の最も短い距離を指す。
【００３５】
疲労亀裂の発生を防止する観点から、間隔Ｍは小さいほど好ましい。しかし間隔が存在しない（Ｍ＝０）場合は、第２溶接ビード3b、第３溶接ビード3cの先端に起点を持つ疲労亀裂が発生し、その疲労亀裂が広範囲に伝播し易くなる。この場合、脚長が長くなる分、若干の疲労寿命向上が見られるものの、本発明ほどの効果は得られない。したがって間隔Ｍは、Ｍ＞０を満たすことが好ましい。
【００３６】
さらに図３に示すように、主板１上に延伸した第２溶接ビード3bの先端と矩形当接面2aの短辺との間隔、および、第３溶接ビード3cの先端と矩形当接面2aの短辺との間隔のうち、短い方を間隔Ｎとする。その間隔Ｎが小さ過ぎると、疲労亀裂が伝播し易くなる。一方で間隔Ｎが大き過ぎると、第２溶接ビード3b、第３溶接ビード3cの形成に長時間を要する。したがって、第２溶接ビード3bおよび第３溶接ビード3cが第１溶接ビードを超えて延伸していることを前提に、間隔Ｎは10〜50mmの範囲内が好ましい。ただし、間隔Ｎが10〜50mmの範囲外であっても、通常の溶接継手に比べて若干の疲労寿命向上の効果は見込まれることを付記しておく。
【００３７】
以上に説明した本発明によって得られる回し溶接継手は、溶接止端部の形状に関わらず疲労亀裂の発生を防止できる。そして、疲労亀裂が発生した場合には、その疲労亀裂が広範囲に伝播するのを防止できる。しかも、従来の溶接装置、溶接材料を用いて得ることが可能であるから、施工コストの上昇を抑制できる。
【００３８】
回し溶接を行なう溶接手段は、被覆アーク溶接法、ガスメタルアーク溶接法が主であるが、それ以外の手段についても適宜用いることができ、手動溶接または自動溶接いずれを採用しても良い。
【００３９】
本発明は、鋼構造物を新たに建造する場合のみならず、老朽化した鋼構造物を補修する場合にも適用できる。
【実施例】
【００４０】
［実施例１］
主板１（板厚：14mm、板幅：80mm、長さ：500mm）にガセット２（板厚：14mm、板幅：70mm、高さ：50mm）を回し溶接した場合を想定した１／４対象モデルを作成して有限要素法解析を行ない、矩形当接面の短辺の溶接止端部に作用する応力分布を計算した。その手順を説明する。
【００４１】
図４は、本発明の回し溶接継手（図１参照）の応力分布を調査するための試験片を示す斜視図である。図示を省略するが、間隔Ｍ（図３参照）は10mmとした。そして、図４中の矢印の方向に111MPaの引張応力を加えた場合に、矩形当接面の短辺の溶接止端部に作用する応力分布をシミュレーション計算で求めた。これを発明例応力分布とする。
【００４２】
さらに比較のために、従来の回し溶接継手についても、同じ寸法の主板とガセットを用いて、同様にシミュレーション計算を行なった。これを比較例応力分布とする。なお、比較例応力分布については試験片の図示を省略する。
【００４３】
図５(a)は発明例応力分布を示すグラフ、図５(b)は比較例応力分布を示すグラフである。図５から明らかなように、発明例応力分布では、矩形当接面の短辺に作用する応力の最大値が比較例応力分布よりも低く、しかも応力の高い領域が狭くなっている。本計算により、本発明の回し溶接継手に外力が繰り返し作用した場合に、疲労亀裂の発生抑制に有効であることが示唆される。
【００４４】
［実施例２］
主板１（板厚：14mm、板幅：80mm、長さ：500mm）にガセット２（板厚：14mm、板幅：75mm、高さ：50mm）をフラックス入りワイヤを用いてガスメタルアーク溶接法で回し溶接した回し溶接継手（継手番号１）、および、主板１（板厚：22mmまたは25mm、板幅：80mm、長さ：500mm）にガセット２（板厚：10mm、板幅：100mm、高さ：60mm）をフラックス入りワイヤを用いてガスメタルアーク溶接法で回し溶接した回し溶接継手（継手番号２）を用いて、疲労試験を行なった。その手順を説明する。フラックス入りワイヤは、いずれの溶接継手においても、神戸製鋼所製ＭＸ−Ｚ２００（ワイヤ径1.2mm）を用い、溶接条件は240Ａ−32Ｖとし、脚長は８mm程度を狙った。なお、ガセット２は主板１の中央に配置したので、図６に示すように、矩形当接面2aは主板１の中央に位置する。
【００４５】
主板１およびガセット２は表１に示す成分を有する４種類の鋼種を使用し、表２に示すような組み合わせで疲労試験を行なった。なお表２における試験番号１〜18は、それぞれ同じ成分の主板１とガセット２を使用した。一部のガセット２は各鋼板を用いて板厚が10mmとなるように加工を施した。
【００４６】
また、試験番号17については、主板１の応力拡大係数範囲ΔＫが15MPaｍ1/2であるとき、疲労亀裂伝播速度が1.75×10-8ｍ／cycle以下である鋼板Ｄを主板１とガセット２として使用した。
【００４７】
【表１】
2018158380.tif 000003
【００４８】
【表２】
2018158380.tif 000004
【００４９】
表２から明らかなように、発明例はいずれも良好な疲労強度を有していた。また、疲労亀裂伝播速度の低い鋼板Ｄを用いた試験番号17では、より良好な疲労寿命となった。
【符号の説明】
【００５０】
１  主板
２  ガセット
2a  矩形当接面
３  溶接ビード
3a  第１溶接ビード
3b  第２溶接ビード
3c  第３溶接ビード
【図１】
2018158380.tif 000005
【図２】
2018158380.tif 000006
【図３】
2018158380.tif 000007
【図４】
2018158380.tif 000008
【図５】
2018158380.tif 000009
【図６】
2018158380.tif 000010
【図７】
2018158380.tif 000011